ЭЛАСТИЧНАЯ ФОРМОВАННАЯ ОБШИВКА

1. Эластичная формованная обшивка для покрытия подушки безопасности, при этом обшивка включает по меньшей мере один лист пластифицированного термопластичного винилового полимерного материала, содержащего частицы диспергированного в нем агента, способствующего разрыву, при этом частицы агента, способствующего разрыву, имеют температуру плавления выше температуры плавления винилового полимерного материала, характеризующаяся тем, что лист пластифицированного термопластичного винилового полимерного материала содержит по меньшей мере от 0,1 масс. % до не более 7,5 масс. % агента, способствующего разрыву, таким образом, что лист пластифицированного термопластичного винилового полимерного материала имеет удлинение при разрыве от 200,0% до 400,0% при комнатной температуре, определенное в соответствии со стандартом ISO 527, часть 1 и 2 тест 5А, и усилие при разрыве надрезанного образца не более 25 Н/мм, определенное в соответствии с ISO 34-1, Метод А.
2. Эластичная формованная обшивка по п. 1, отличающаяся тем, что лист пластифицированного термопластичного винилового полимерного материала имеет удлинение при разрыве по меньшей мере 215%, предпочтительно по меньшей мере 225,0%.
3. Эластичная формованная обшивка по пп. 1 или 2, отличающаяся тем, что лист пластифицированного термопластичного винилового полимерного материала имеет удлинение при разрыве не более 375%, предпочтительно не более 350%, более предпочтительно не более 325%, наиболее предпочтительно не более 300%, в частности, не более 275%.
4. Эластичная формованная обшивка по пп. 1-3, отличающаяся тем, что лист пластифицированного термопластичного винилового полимерного материала имеет усилие при разрыве надрезанного образца не более 22,5 Н/мм, предпочтительно не более 20 Н/мм, более предпочтительно не более 18 Н/мм, наиболее предпочтительно, не более 17 Н/мм.
5. Эластичная формованная обшивка по любому из предшествующих пунктов, отличающаяся тем, что лист пластифицированного термопластичного винилового полимерного материала имеет усилие при разрыве надрезанного образца по меньшей мере 5 Н/мм, предпочтительно по меньшей мере 7,5 Н/мм.
2
2
2
6. Эластичная формованная обшивка по любому из предшествующих пунктов, отличающаяся тем, что лист пластифицированного термопластичного винилового полимерного материала имеет прочность на разрыв от 2 до 11 Н/мм, предпочтительно от 2 до 10 Н/мм, более предпочтительно от 2 до 9 Н/мм, определенную в соответствии с ISO 527 часть 2 тест 5А.
7. Эластичная формованная обшивка по любому из предшествующих пунктов, отличающаяся тем, что частицы агента, способствующего разрыву, выбраны из группы из одного или более вспенивающих агентов в форме частиц, неорганических минеральных материалов, органических наполнителей и микросфер или смеси двух или более из вышеуказанных материалов.
8. Эластичная формованная обшивка по любому из предшествующих пунктов, отличающаяся тем, что частицы агента, способствующего разрыву, имеют средний размер частиц от 0,005 до 50 мкм, предпочтительно от 0,005 до 40 мкм.
9. Эластичная формованная обшивка по любому из предшествующих пунктов, отличающаяся тем, что лист пластифицированного термопластичного винилового полимерного материала содержит по меньшей мере 0,5 масс. %, предпочтительно по меньшей мере 1,0 масс. %, более предпочтительно по меньшей мере 1,25 масс. %, наиболее предпочтительно 1,50 масс. % по отношению к массе листа агента, способствующего разрыву, и менее 5,0 масс. %, предпочтительно менее 3,0 масс. %, более предпочтительно менее 2,75 масс. %.
10. Эластичная формованная обшивка по любому из предшествующих пунктов, отличающаяся тем, что агент, способствующий разрыву, представляет собой неорганический минеральный материал, и частицы минерального агента, способствующего разрыву, имеют удлиненную форму с аспектным отношением по меньшей мере 5.
11. Эластичная формованная обшивка по п. 10, отличающаяся тем, что агент, способствующий разрыву, содержит материал, выбранный из группы из неорганических материалов игольчатой или пластинчатой формы или их смесей.
12. Эластичная формованная обшивка по п. 10 или 11, отличающаяся тем, что аспектное отношение наибольшей стороны частицы агента, способствующего разрыву, по отношению к наименьшей стороне частицы составляет по меньшей мере 5, предпочтительно по меньшей мере 10, более предпочтительно по меньшей мере 20, наиболее предпочтительно по меньшей мере 25, в частности, по меньшей мере 40, более конкретно по меньшей мере 50.
13. Эластичная формованная обшивка по любому из пп. 10-12, отличающаяся тем, что агент, способствующий разрыву, содержит один или более из неорганических минеральных материалов, выбранных из группы из силикатов, алюмосиликатов, силикатов магния, карбонатов, таких как карбонаты магния алюминия и т.д., в частности слюды, талька, глины, вермикулита, волластонита, цеолита, гидроталькита, гипса или смесей двух или более из вышеупомянутых материалов.
14. Эластичная формованная обшивка по любому из пп. 10-13, отличающаяся тем, что частицы удлиненной формы имеют аспектное отношение по меньшей мере 5,0 и содержатся в формованной обшивке в количестве по меньшей мере 0,1 масс. %, предпочтительно по меньшей мере 0,5 масс. %, более предпочтительно по меньшей мере 1,0 масс. %, наиболее предпочтительно по меньшей мере 2,0 масс. %, не более 4,0 масс. %, предпочтительно менее 3,0 масс. %, в частности, менее 2,75 масс. % от общей массы листа пластифицированного термопластичного винилового полимерного материала.
15. Эластичная формованная обшивка по любому из пп. 1-9, отличающаяся тем, что агент, способствующий разрыву, содержит один или более неорганических материалов с аспектным отношением не более 5,0, выбранных из группы из диоксида титана, мела, сульфата кальция, сульфата бария или смеси двух или более из них.
16. Эластичная формованная обшивка по п. 15, отличающаяся тем, что частицы содержатся в формованной обшивке в количестве по меньшей мере 2,0 масс. %, предпочтительно по меньшей мере 3,0 масс. %, более предпочтительно по меньшей мере 4,0 масс. %, и менее 7,5 масс. % от общей массы листа пластифицированного термопластичного винилового полимерного материала.
17. Эластичная формованная обшивка по любому из пп. 1-9, отличающаяся тем, что агент, способствующий разрыву, содержит один или более из материалов оболочка-ядро, имеющих аспектное отношение не более 5,0, выполненных из первого полимера мягкого каучукового ядра, к которому привит по меньшей мере один второй полимер другой композиции.
18. Эластичная формованная обшивка по п. 17, отличающаяся тем, что концентрация материалов оболочка-ядро в листе пластифицированного термопластичного винилового полимерного материала составляет по меньшей мере 0,1 масс. %, предпочтительно по меньшей мере 0,5 масс. %, более предпочтительно по меньшей мере 1,0 масс. %, наиболее предпочтительно по меньшей мере 2,0 масс. %, и не более 7,5 масс. %, предпочтительно не более 6,0 масс. %, более предпочтительно не более 5,0 масс. % от общей массы листа пластифицированного термопластичного винилового полимерного материала.
19. Эластичная формованная обшивка по любому из пп. 1-9, отличающаяся тем, что агент, способствующий разрыву, включает расширяемые микросферы, имеющие оболочку из расширяемого термопластичного материала, заполненные вспенивающим агентом, и аспектное отношение не более 5,0.
20. Эластичная формованная обшивка по п. 19, отличающаяся тем, что концентрация расширяемых микросфер в листе пластифицированного термопластичного винилового полимерного материала составляет по меньшей мере 0,05 масс. %, предпочтительно по меньшей мере 0,1 масс. %, более предпочтительно по меньшей мере 0,15 масс. %, наиболее предпочтительно по меньшей мере 0,30 масс. %, и не более 7,5 масс. %, предпочтительно не более 5,0 масс. %, более предпочтительно не более 4,0 масс. %, наиболее предпочтительно не более 3,0 масс. %, в частности не более 2,0 масс. % от общей массы листа пластифицированного термопластичного винилового полимерного материала.
21. Эластичная формованная обшивка по любому из предшествующих пунктов, отличающаяся тем, что пластифицированный виниловый полимер содержит поливинилхлорид, предпочтительно поливинилхлорид с величиной К, составляющей по меньшей мере 50 и не более 80.
22. Эластичная формованная обшивка по любому из предшествующих пунктов, отличающаяся тем, что лист пластифицированного термопластичного винилового полимерного материала содержит от 30 до 50 масс. %, предпочтительно 37,0-47,0 масс. %, более предпочтительно 37,0-45,0 масс. % по меньшей мере одной композиции пластификатора.
23. Эластичная формованная обшивка по п. 22, отличающаяся тем, что композиция пластификатора содержит по меньшей мере одно мономерное соединение, выбранное из группы азелатов, тримеллитатов, себацинатов, адипатов, фталатов, цитратов, бензоатов, таллатов, глутаратов, фумаратов, малеатов, олеатов, пальмитатов или ацетатов.
24. Эластичная формованная обшивка по п. 22 или 23, отличающаяся тем, что композиция пластификатора содержит по меньшей мере 10 масс. % относительно общего количества пластификатора полимерного пластификатора или мономерного пластификатора с высокой молекулярной массой, имеющего молекулярную массу по меньшей мере 350.
25. Ламинат, содержащий жесткий носитель, содержащий по меньшей мере одно отверстие для приема по меньшей мере одной подушки безопасности, причем по меньшей мере к части одной стороны жесткого носителя приклеивают слой полимерной пены, и где по меньшей мере часть стороны слоя полимерной пены, противоположную стороне, обращенной к носителю, приклеивают к эластичной формованной обшивке, как описано в любом из пп. 1-24.
26. Ламинат по п. 25, отличающийся тем, что полимерная пена представляет собой пенополиуретановую пену или ПВХ пену.
27. Ламинат по п. 25 или 26, отличающийся тем, что эластичная формованная обшивка содержит по меньшей мере одну линию ослабления материала в положении, которое соответствует краю, ограничивающему по меньшей мере одно отверстие подушки безопасности в жестком носителе.
28. Ламинат по любому из пп. 25-27, отличающийся тем, что отверстие подушки безопасности имеет, по существу, U-образную форму, Н-образную или двойную Y-образную форму.
29. Способ получения эластичной формованной обшивки по любому из пп. 1-24, отличающийся тем, что получают смесь, содержащую частицы термопластичного винилового полимерного материала, частицы агента, способствующего разрыву, и по меньшей мере один пластификатор, причем смесь подают в форму устройства для формования заливкой, где форму нагревают до температуры от 200 до 250°С, и смесь подвергают формованию заливкой для пластификации винилового полимера и получения эластичной обшивки, после чего эластичную обшивку удаляют из формы и оставляют для охлаждения.
30. Способ по п.29, отличающийся тем, что смесь содержит 0,1-7,5 масс. % частиц по меньшей мере одного агента, способствующего разрыву, и 30,0-50,0 масс. % по меньшей мере одного пластификатора.
31. Композиция для получения эластичной обшивки по любому из пп. 1-24, отличающаяся тем, что композиция содержит 30,0-50,0 масс. % по меньшей мере одного пластификатора, от 0,1 до 7,5 масс. % частиц по меньшей мере одного агента, способствующего разрыву, 40,0-60,0 масс. % одного или более виниловых полимеров и 1,0-20,0 масс. % обычных остальных добавок.
32. Применение материала в форме частиц, выбранного из группы из одного или более вспенивающих агентов в форме частиц, неорганических минеральных материалов, органических наполнителей и микросфер или смеси двух или более из вышеупомянутых материалов, отличающееся тем, что в качестве агента, способствующего разрыву, в композиции, содержащей по меньшей мере один термопластичный виниловый полимер для получения эластичной формованной обшивки по любому из пп. 1-24 или ламината по любому из пп. 25-28, где эластичный лист имеет удлинение при разрыве от 200 до 400% и усилие при разрыве надрезанного образца не более 25 Н/мм.